ЛЕНТА ДЛЯ ПЕРЕКРЫТИЯ СТЫКОВ
TAPE FOR OVERLAPPING JOINTS

Настоящее изобретение относится к ленте для перекрытия стыков, в частности, для прикрепления к потолку или стене, в частности, к акустическому потолку из перфорированных строительных панелей, к способу обеспечения строительных панелей с лентой для перекрытия стыков и к использованию ленты для перекрытия стыков.
В области техники внутренних конструкций зданий известно применение перфорированных строительных панелей (например, перфорированных гипсокартонных плит, перфорированных плит, изготовленных из других материалов, например, фанеры), в частности, при строительстве акустических потолков. Перфорированные строительные панели обычно имеют острый край и нечасто имеют скос. Однако сложно обеспечить акустический потолок с закрытыми (или герметичными) стыками, используя перфорированные строительные панели.
Как известно, ленты для перекрытия стыков и перемычки для трещин используют на панелях для внутренних стен и потолков, однако их никогда не применяли для акустических потолочных систем, содержащих перфорированные строительные панели: ленты для перекрытия стыков или перемычки для трещин, которые используют при обработке стыков (или зазоров) между обычными гипсокартонными плитами, гипсоволокнистыми плитами или другими строительными панелями, устойчивы к разрыву и, как правило, слишком широки и слишком толсты, поэтому их необходимо заштукатуривать на большой площади или заделывать в стыковые полости. Ни то, и другое не может быть конструктивно реализовано в перфорированных потолочных системах.
Кроме того, соединение двух перфорированных строительных панелей обычно выполняют с помощью адгезива, в частности, жидкого клея, или с помощью заполнителей стыков. Однако оба указанных варианта требуют больших затрат времени, поскольку предполагают выполнение нескольких рабочих этапов (например, шлифования, удаления пыли, приклеивания, сушки), причем при нанесении адгезивов или заполнителей стыков загрязняется пол и требуется подготовка, например, покрытие пола на месте выполнения строительных работ.
Например, для акустического потолка с закрытыми (или герметичными) стыками с использованием перфорированных строительных панелей подготовка стыков между двумя строительными панелями начинается с шлифования области вокруг стыка и протирания отшлифованной области влажной тканью или губкой для удаления пыли и мусора, оставшиеся после этапа шлифования. Жидкий клей наносят валиком и ленту для перекрытия стыков прикрепляют таким образом, чтобы стык (или зазор) был полностью закрыт. После этого жидкий клей может быть нанесен на прикрепленную ленту для перекрытия стыков для получения поверхности, которую можно покрасить для отделки поверхности.
Недостатком этого способа является наклеивание ленты для перекрытия стыков с использованием клеящего вещества. Нанесение клея занимает много времени, поскольку необходимо выполнить два отдельных этапа. В частности, после первого нанесения первый слой клея должен полностью высохнуть и затвердеть. Как правило, при нанесении клея загрязняется пол и требуется его подготовка, например, покрытие пола на строительной площадке. Кроме того, для укладки таким способом ленты для перекрытия стыков, проходящей по всей поверхности потолка, требуется высокая точность работы. Вследствие этого укладка на месте выполнения работ занимает много времени.
Поэтому задачей настоящего изобретения является создание ленты для перекрытия стыков, которая позволяет преодолеть или по меньшей мере уменьшить недостатки, известные из предшествующего уровня техники, и, в частности, ленты для перекрытия стыков, которую можно быстро установить и которую можно наносить без использования дополнительных, особенно жидких, адгезивов.
Указанную проблему решают с помощью ленты для перекрытия стыков для прикрепления к потолку или стене, содержащей слой проницаемого нетканого материала и адгезионный слой, прикрепленный к проницаемому нетканому материалу, причем адгезионный слой наносят с одной стороны нетканого материала в виде рисунка, содержащего участки без нанесенного на них адгезива, и причем лента для перекрытия стыков имеет ширину от 3 мм до 20 мм. Предпочтительные технические аспекты составляют сущность соответствующих зависимых пунктов формулы изобретения.
В настоящем изобретении предложена лента для перекрытия стыков для прикрепления к потолку или стене. Лента для перекрытия стыков содержит слой проницаемого нетканого материала и адгезионный слой, прикрепленный к проницаемому нетканому материалу или флису. Адгезионный слой наносят с одной стороны нетканого материала в виде рисунка, содержащего участки без нанесенного на них адгезива. Нетканый материал представляет собой (листовидное) полотно из переплетенных волокон, связанных друг с другом, которое проницаемо для текучих сред. Адгезионный слой содержит адгезив, способный приклеиваться к ленте для перекрытия стыков и связываться с наружной поверхностью строительных панелей для прикрепления ленты для перекрытия стыков к потолку или стене. Благодаря рисунку с участками без адгезива, например, краска или заполнитель стыков может проникать через проницаемый нетканый материал для вступления в контакт со строительной панелью. Таким образом, дополнительное приклеивание ленты для перекрытия стыков к потолку обеспечивается краской или заполнителем стыков, которые наносят на ленту для перекрытия стыков после укладки. Указанную ленту для перекрытия стыков можно установить сухим способом и быстро, лишь прикрепив ее к строительным панелям. Поскольку отдельный этап нанесения (жидкого) адгезива не требуется, ленту для перекрытия стыков можно наносить, не загрязняя пол, и выполнения никаких предварительных действий, таких как покрытие пола, перед укладкой не требуется.
Согласно предпочтительному техническому аспекту настоящего изобретения адгезионный слой является самоприклеивающимся слоем. Такой самоприклеивающийся слой содержит адгезив, который обеспечивает связь между нетканым материалом и строительной панелью при прижатии ленты для перекрытия стыков к строительной панели. Самоприклеивающийся материал выбирают таким образом, чтобы он был способен приклеиваться к нетканому материалу и с достаточной прочностью прикреплять его к поверхности строительной панели.
Другой предпочтительный технический аспект относится к адгезивному слою, который имеет массу в диапазоне от 3 до 60 г/м². Указанный диапазон массы (на единицу площади) адгезионного слоя позволяет обеспечить достаточное количество адгезионного материала в адгезивном слое для обеспечения достаточной прочности склеивания для прикрепления ленты для перекрытия стыков к поверхности строительной панели. Верхний предел выбирают в соответствии с требованием ограничения общей толщины ленты для перекрытия стыков, которое предотвращает появление видимых краев на границе уложенной ленты для перекрытия стыков. Край между лентой для перекрытия стыков и поверхностью обычной плиты должен быть незаметным. Однако, если такой незаметный внешний вид не требуется, подойдет и более высокая масса.
Предпочтительно, чтобы адгезионный слой был выполнен в форме повторяющегося рисунка из клея, например, в виде точек. Однако, как правило, также применимы рисунки в виде полос или волн. Повторяющийся рисунок обеспечивает преимущества во время производства, поскольку его можно наносить способом ротационной печати, например, ротационной флексографии, ротационной глубокой печати или ротационной трафаретной печати, непрерывным образом, т. е. с применением способов производства «с рулона на рулон».
Согласно предпочтительному аспекту каждая точка клея имеет одинаковый размер, и предпочтительно имеет диаметр в диапазоне от 0,1 до 4,0 мм, предпочтительно от 0,1 до 2,0 мм. Такой диаметр обеспечивает одновременное достаточное приклеивание к нетканому материалу и строительной плите. При этом контуры отдельных точек клея предпочтительно не видны через прикрепленную ленту для перекрытия стыков.
Кроме того, предпочтительно, чтобы повторяющийся рисунок содержал от 25 до 15625 точек клея на площади 625 мм², предпочтительно от 100 до 6400 точек клея на площади 625 мм². Указанные значения количества точек клея относятся, в частности, к технологии нанесения с применением ротационной трафаретной печати, при которой, например, количество 25 включает 5 точек клея, расположенных на равном расстоянии вдоль линии, имеющей длину в один дюйм (1 дюйм равен 2,54 см).
Адгезионный слой может быть нанесен в виде повторяющегося рисунка, содержащего полосы клея, или в виде неповторяющегося рисунка, содержащего полосы клея. Рисунок, который состоит из полос, независимо от того, является ли он повторяющимся или неповторяющимся, допускает проникновение краски или заполнителя стыков, поскольку на нем имеются участки без нанесенного адгезива. В принципе, рисунок с полосами можно комбинировать с точечным рисунком.
Согласно другому предпочтительному аспекту адгезионный слой содержит полимерный материал.
Другой предпочтительный аспект относится к полимерному материалу, включающему по меньшей мере одно из группы, состоящей из акрилатов и каучука. Каучук предпочтительно представляет собой синтетический каучук. Однако акрилаты, отверждаемые УФ-излучением, обеспечивают хорошую светостойкость/светопрочность.
В частности, предпочтительно, чтобы адгезионный слой содержал термоплавкий адгезив (например, синтетический каучук, акрилаты, отверждаемые УФ-излучением), (высушенный) адгезив на основе дисперсии (например, акриловые адгезивы) или адгезив на основе растворителя (например, акриловый адгезив).
Еще один предпочтительный аспект относится к слою проницаемого нетканого материала, содержащему нетканый материал, содержащий по меньшей мере от 30 до 100 мас.% стеклянных, минеральных, углеродных или синтетических волокон. Указанный диапазон, а также материал выбирают таким образом, чтобы обеспечить достаточную стабильность размеров нетканого материала в течение длительного периода, чтобы избежать возникновения трещин на краю уложенной ленты для перекрытия стыков. Кроме того, указанные материалы обеспечивают незначительную усадку ленты при переходе из увлажненного состояния в сухое состояние.
Предпочтительно слой проницаемого нетканого материала имеет плотность в диапазоне от 10 до 70 г/м². Плотность нетканого материала выбирают таким образом, чтобы при нанесении краски на стройплощадке с помощью стандартного валика край нанесенной ленты для перекрытия стыков после нанесения краски был по существу незаметным для наблюдателя в помещении. То же относится и к случаю применения заполнителя стыков.
Предпочтительно слой проницаемого нетканого материала имеет толщину от 8 до 40 мкм. Толщину нетканого материала выбирают с учетом тех же требований, что и при выборе массы.
В частности, предпочтительно, чтобы слой проницаемого нетканого материала имел воздухопроницаемость от 1000 до 15000 л/(м²с). Указанный диапазон воздухопроницаемости обеспечивает проникновение через нетканый материал, например, жидкой краски или заполнителя для стыков, нанесенного на ленту для перекрытия стыков, для его контактирования с поверхностью строительной плиты таким образом, чтобы обеспечить достаточное приклеивание.
Другой технически предпочтительный аспект относится к тому, что лента для перекрытия стыков имеет плотность от 15 до 100 г/м². Диапазон плотности выбирают таким образом, чтобы край нанесенной ленты для перекрытия стыков не был виден наблюдателю в помещении, в частности, при закрашивании или нанесении заполнителя стыков.
То же самое относится к предпочтительному диапазону толщины ленты для перекрытия стыков от 15 до 80 мкм. При обеспечении указанных значений после нанесения ленты для перекрытия стыков ее края не видны.
Предпочтительно воздухопроницаемость ленты для перекрытия стыков составляет от 2000 до 7000 л/(м²с). Общая воздухопроницаемость включает воздухопроницаемость адгезионного слоя и воздухопроницаемость нетканого материала, и обеспечивает достаточное проникновение краски или заполнителя стыков.
Предпочтительно лента для перекрытия стыков имеет ширину от 4 мм до 15 мм, более предпочтительно от 5 до 10 мм, еще более предпочтительно от 7 до 9 мм, наиболее предпочтительно 8 мм. Указанный диапазон позволяет обеспечить неперфорированные ровные границы и периметры, которые являются предпочтительными для акустических потолков.
Другой аспект настоящего изобретения относится к способу создания сплошной поверхности строительных панелей. Этот способ включает следующие этапы:
- обеспечение поверхности (например, перфорированных) строительных панелей; (а затем)
- нанесение ленты для перекрытия стыков, предпочтительно самоприклеивающейся ленты для перекрытия стыков (как описано выше), на стыки поверхности строительных панелей; (а затем)
- нанесение краски или заполнителя стыков, покрывающих по меньшей мере край ленты для перекрытия стыков и смежные строительные панели, содержащие ленту для перекрытия стыков; а (затем)
- при необходимости, шлифование краевой области ленты для перекрытия стыков.
Еще в одном аспекте настоящее изобретение относится к использованию ленты для перекрытия стыков, как описано выше, для герметизации стыков на поверхности строительных панелей, предпочтительно перфорированных строительных панелей.
Далее настоящее изобретение будет описано более подробно со ссылкой на чертежи. Подобные номера позиций обозначают подобные элементы на всех чертежах.
На чертежах:
на фиг. 1 представлен вид сверху участка ленты для перекрытия стыков для прикрепления к потолку согласно настоящему изобретению;
на фиг. 2 представлен вид сбоку ленты для перекрытия стыков, показанной на фиг. 1; и
на фиг. 3 показан вырез акустического потолка, на который наносят ленту для перекрытия стыков поверх стыка двух перфорированных строительных панелей.
На фиг. 1 показан участок ленты 1 для перекрытия стыков, выполненной с возможностью прикрепления к (акустическому) потолку. Такой участок, например, можно вырезать из рулона, в котором лента 1 для перекрытия стыков доступна на рынке. Лента 1 для перекрытия стыков содержит слой проницаемого нетканого материала 2 и адгезионный слой 3, прикрепленный к нетканому материалу 2.
Для нанесения показанной ленты 1 для перекрытия стыков на слой строительных плит не требуется применение жидкого адгезива во время укладки, так что при его осуществлении не загрязняется пол и перед укладкой не требуется выполнять никакие предварительные действия, такие как покрытие пола.
В показанном примере нетканый материал содержит синтетические волокна, которые обеспечивают постоянство размеров. Плотность нетканого материала в проиллюстрированном примере находится в диапазоне от 10 до 70 г/м². Проницаемый нетканый материал 2 имеет толщину от 8 до 40 мкм, обеспечивая воздухопроницаемость в диапазоне от 1000 до 15000 л/(м²с).
Адгезионный слой 3 образован с одной стороны нетканого материала 2 в виде повторяющегося рисунка из точек 31 клея. В проиллюстрированном примере адгезионный слой 3 имеет плотность от 3 до 60 г/м². Указанный рисунок включает точки 31 клея, предпочтительно одинакового размера, количество которых на площади 625 мм² равно от 25 до 15625. Адгезив может представлять собой термоплавкий адгезив, изготовленный из акрилового полимерного материала, отверждаемого УФ-светом.
В круглой области 2 показан увеличенный участок ленты 1 для перекрытия стыков на виде сверху. В ней показаны участки 21 без нанесенного на них адгезива и точки 31 клея.
В конкретном примере лента 1 для перекрытия стыков, показанная на фиг. 1, изготовлена из нетканого материала 2 Vlies VILEDON T 1790C, производимого компанией Freudenberg Vliesstoffe/Вайнхайм и доступного на рынке, который состоит из 100 % стекловолокна с отношением массы к площади 30 г/м² и воздухопроницаемостью около 8000 л/(м²с) (измеренной с помощью устройства AKUSTRON, производимого компанией rycobel group ib-walther/Уффенхайм).
На приведенный в качестве примера нетканый материал 2 наносят адгезионный слой 3, причем адгезионный слой 3 имеет отношение массы к площади в диапазоне от 2,0 до 2,5 г/м² и представляет собой термоплавкий адгезив, например, Technomelt 8783, производимый компанией Henkel/Дюссельдорф. Адгезионный слой 3 наносят в виде рисунка из точек 31 клея с разрешением 20 точек на дюйм, при этом воздухопроницаемость адгезивного слоя 3, определяемая с помощью вышеупомянутого устройства AKUSTRON, составляет приблизительно 6000 л/(м²с). Лента 1 для перекрытия стыков в этом конкретном примере имеет ширину 8 мм.
Адгезионный слой 3 может быть покрыт и защищен силиконовым слоем из односторонней бумаги с проклейкой кремнийорганическими соединениями (не показана), например, RB065/2, производимой компанией Cotek Papers Ltd/Дрейкотт, Великобритания, для возможности свертывания ленты для перекрытия стыков в рулон. Перед нанесением ленты для перекрытия стыков на потолок или стену необходимо удалить защитную бумагу с проклейкой кремнийорганическими соединениями.
Конкретная комбинация нетканого материала 2 и адгезивного слоя 3, показанная на фиг. 1, является предпочтительной, но, как правило, нетканый материал 2 и адгезионный слой 3 можно комбинировать без ограничений в пределах вышеупомянутых диапазонов.
На фиг. 2 представлен вид сбоку участка ленты 1 для перекрытия стыков, выполненной с возможностью прикрепления к потолку или стене. На этом виде сбоку также видно, что лента 1 для перекрытия стыков содержит слой проницаемого нетканого материала 2 и адгезионный слой 3, прикрепленный к нетканому материалу 2. Увеличенный участок ленты 1 для перекрытия стыков показан на виде сбоку ниже в кружке 2, на котором представлена подробная иллюстрация толщины адгезионной ленты 1 для перекрытия стыков, которая может находиться в диапазоне от 15 до 80 мкм, а толщина проницаемого нетканого материала 2 находится в диапазоне от 8 до 40 мкм.
На фиг. 3 показан вырез акустического потолка 4 с лентой 1 для перекрытия стыков, нанесенной на две строительные панели 5 с перфорацией 6. Лента 1 для перекрытия стыков, описанная выше со ссылкой на чертежи, прикреплена к акустическому потолку. Акустический потолок устанавливают описанным в настоящем документе способом, выполнение которого начинается с обеспечения (множества) перфорированной (перфорированных) строительной (строительных) панели (панелей) 5, 6 для образования поверхности потолка.
После этого на стыки 7 наносят ленту 1 для перекрытия стыков для выборочного закрытия стыков (или зазоров) между строительными панелями 5.
После этого на прикрепленную ленту 1 для перекрытия стыков и по меньшей мере часть поверхности потолка (непокрытые строительные плиты) наносят краску или заполнитель стыков для прочного прикрепления ленты 1 для перекрытия стыков к строительным панелям и закрытия края ленты 1 для перекрытия стыков. И наконец, край (область) ленты 1 для перекрытия стыков может быть отшлифован.
Однако для пояснения на фиг. 3 показаны края ленты 1 для перекрытия стыков, которые закрыты в соответствии с описанным в настоящем документе способом.
В конкретном примере ленту для перекрытия стыков прикрепляют к акустическому потолку из гипсокартона, который доступен на рынке под наименованием CLEANEO CLASSIC 8/18R (Knauf Gips KG/Ипхофен).
Например, нанесенную ленту для перекрытия стыков покрывают либо краской KNAUF INTOL (Knauf Gips KG/Ипхофен), либо заполнителем стыков KNAUF UNIFLOTT FINISH (Knauf Gips KG/Ипхофен).